(57)【要約】【課題】固体電解質部の内部クラックを抑制できると共に、電極に接続されるリード部の断線を抑制した積層型ガスセンサ素子、及びそれを備えたガスセンサを提供する。【解決手段】アルミナ板状体３１０を含む複数のセラミック板状体２４１〜２４４を積層してなる積層型ガスセンサ素子２１０であって、固体電解質部３２０と、固体電解質部の両面に設けられた２つの電極３３１、３３２と、２つの電極にそれぞれ電気的に接続される２つのリード部３５０と、を備え、２つの電極のうち少なくとも一方の電極３３１の外周縁３３１ｐを内包する枠状の外周縁領域に設けられ、多孔質又はアルミナ板状体よりもジルコニア成分が多い緩衝層３４１であって、一方の電極の内側と外周縁とを跨ぐように、一方の電極と固体電解質部との間の一部の領域に設けられると共に、一方の電極に接続されたリード部と固体電解質部との間の領域Ｓを除いて設けられる緩衝層を有する。【選択図】図３
2018205268.tif 000002
【特許請求の範囲】
【請求項１】
アルミナを主成分とするアルミナ板状体を含む複数のセラミック板状体を積層してなる積層型ガスセンサ素子であって、
ジルコニアを主成分とする固体電解質部と、前記固体電解質部の両面に設けられた２つの電極とで構成される固体電解質セルを含むガス検出部と、
前記２つの電極にそれぞれ電気的に接続されて該電極の外周縁よりも外側に延びる２つのリード部と、を備え、
前記２つの電極のうち少なくとも一方の電極の前記外周縁を内包する枠状の外周縁領域に設けられ、多孔質又は前記アルミナ板状体よりもジルコニア成分が多い緩衝層であって、
前記一方の電極の内側と前記外周縁とを跨ぐように、前記一方の電極と前記固体電解質部との間の一部の領域に設けられると共に、
前記一方の電極に接続された前記リード部と前記固体電解質部との間の領域を除いて設けられる緩衝層を有することを特徴とする積層型ガスセンサ素子。
【請求項２】
前記緩衝層は多孔質である請求項１に記載の積層型ガスセンサ素子。
【請求項３】
前記固体電解質部は、前記セラミック板状体に設けられた貫通孔に充填され、
前記固体電解質部と、前記一方の電極とが前記積層型ガスセンサ素子の内部空間に臨む請求項１又は２に記載の積層型ガスセンサ素子。
【請求項４】
前記２つの電極のうちの前記緩衝層を介して前記固体電解質部に設けられた電極において、前記緩衝層とは反対側の表面が前記複数のセラミック板状体と離間している請求項１〜３のいずれか一項に記載の積層型ガスセンサ素子。
【請求項５】
請求項１〜４のいずれか一項に記載の積層型ガスセンサ素子を備えたガスセンサ。
【発明の詳細な説明】
【技術分野】
【０００１】
本発明は、積層型ガスセンサ素子、及びそれを備えたガスセンサに関する。
【背景技術】
【０００２】
従来から、内燃機関の排気ガス中の特定ガス成分の濃度測定を行うために、ガスセンサが用いられている。このようなガスセンサとしては、複数の長板状のセラミック層（例えば固体電解質体やアルミナ基板）を積層した積層型ガスセンサ素子を備えた構造が知られている（例えば、特許文献１、２参照）。積層型ガスセンサ素子の先端側には、測定対象となるガス成分の濃度を検出するために、測定室を含むガス検出部が設けられている。ガス検出部は、固体電解質と、固体電解質の両面に設けられた電極とを有する固体電解質セルを含んでいる。
【０００３】
積層型ガスセンサ素子は、通常、複数の長板状のセラミック層を準備し、これらを積層した後に全体を焼成することで形成される。ガス検出部を含むセラミック層は、固体電解質の上に導電ペースト等の電極材料を塗布又は印刷することによって形成され、その後、他のセラミック層と共に積層されて焼成される。
【先行技術文献】
【特許文献】
【０００４】
【特許文献１】特開２０１０−１４５２１４号公報
【特許文献２】特開２０１４−１４９２８７号公報
【発明の概要】
【発明が解決しようとする課題】
【０００５】
しかしながら、一般に、電極材料と固体電解質は焼成時の収縮率が大きく異なるため、積層型ガスセンサ素子の焼成時に、電極と固体電解質の間に大きな応力が発生する可能性がある。このとき、固体電解質がその応力に耐えられなくなると、固体電解質が引き裂かれて内部クラックが発生するという問題がある。また、このような内部クラックに起因して、ガスセンサ素子の耐久性の低下や出力異常などの不具合が生じるおそれがある。
一方、電極の外周縁にはリード部が接続されるが、リード部も電極材料を塗布又は印刷等することによって形成されるので、印刷不良等によるリード部の断線を防止することが要求される。
【０００６】
そこで、本発明は、固体電解質部の内部クラックを抑制できると共に、電極に接続されるリード部の断線を抑制した積層型ガスセンサ素子、及びそれを備えたガスセンサを提供することを目的とする。
【課題を解決するための手段】
【０００７】
本発明の積層型ガスセンサ素子は、アルミナを主成分とするアルミナ板状体を含む複数のセラミック板状体を積層してなる積層型ガスセンサ素子であって、ジルコニアを主成分とする固体電解質部と、前記固体電解質部の両面に設けられた２つの電極とで構成される固体電解質セルを含むガス検出部と、前記２つの電極にそれぞれ電気的に接続されて該電極の外周縁よりも外側に延びる２つのリード部と、を備え、前記２つの電極のうち少なくとも一方の電極の前記外周縁を内包する枠状の外周縁領域に設けられ、多孔質又は前記アルミナ板状体よりもジルコニア成分が多い緩衝層であって、前記一方の電極の内側と前記外周縁とを跨ぐように、前記一方の電極と前記固体電解質部との間の一部の領域に設けられると共に、前記一方の電極に接続された前記リード部と前記固体電解質部との間の領域を除いて設けられる緩衝層を有することを特徴とする。
【０００８】
積層型ガスセンサ素子の焼成時に、固体電解質部と電極との間の熱収縮差によって固体電解質部に応力が発生する。そこで、この積層型ガスセンサ素子によれば、電極の内側と外周縁とを跨ぐようにして緩衝層を設けることで、固体電解質部の応力を緩衝層で吸収又は緩和することができる。その結果、固体電解質部に過度の応力が発生することを防止でき、固体電解質部に内部クラックが発生することを抑制できる。又、このようなこのような内部クラックに起因して、積層型ガスセンサ素子の耐久性の低下や出力異常などの不具合を抑制できる。
さらに、緩衝層が一部の領域に形成されないので、この領域の電極の外周に段差となる凸状の緩衝層が介在せず、リード部となる導電ペーストを、電極の内側と外周縁とを跨ぐようにして塗布又は印刷等する際、緩衝層が障害となって導電ペーストが切れ、リード部が断線することを防止できる。
【０００９】
本発明の積層型ガスセンサ素子において、前記緩衝層は多孔質であってもよい。
この積層型ガスセンサ素子によれば、緩衝層が多孔質で変形し易いので、上述の応力をより一層吸収又は緩和できる。
【００１０】
本発明の積層型ガスセンサ素子において、前記固体電解質部は、前記セラミック板状体に設けられた貫通孔に充填され、前記固体電解質部と、前記一方の電極とが前記積層型ガスセンサ素子の内部空間に臨んでもよい。
この積層型ガスセンサ素子によれば、内部空間側では、固体電解質部と一方の電極とが他のセラミック板状体等で支持されず、上述の応力がより大きくなるので、固体電解質部の本発明による内部クラックの抑制効果がより発揮される。
【００１１】
本発明の積層型ガスセンサ素子において、前記２つの電極のうちの前記緩衝層を介して前記固体電解質部に設けられた電極において、前記緩衝層とは反対側の表面が前記複数のセラミック板状体と離間していてもよい。
この積層型ガスセンサ素子によれば、特に電極と固体電解質部との間に大きな応力が発生しやすい構成において、電極と固体電解質部との間に発生する応力を効果的に緩和することができ、固体電解質部の内部クラックの発生をより抑制できる。
【００１２】
本発明のガスセンサは、前記積層型ガスセンサ素子を備えてなる。
【発明の効果】
【００１３】
この発明によれば、固体電解質部の内部クラックを抑制できると共に、電極に接続されるリード部の断線を抑制することができる。
【図面の簡単な説明】
【００１４】
【図１】本発明の第１の実施形態に係る積層型ガスセンサ素子を備えたガスセンサの軸線方向に沿う断面図である。
【図２】第１の実施形態に係る積層型ガスセンサ素子の斜視図である。
【図３】第１の実施形態に係る積層型ガスセンサ素子の説明図である。
【図４】本発明の第２の実施形態に係る積層型ガスセンサ素子の説明図である。
【図５】本発明の第３の実施形態に係る積層型ガスセンサ素子の軸線方向に沿う断面図である。
【発明を実施するための形態】
【００１５】
以下、本発明の実施形態について説明する。
図１は本発明の第１の実施形態に係る積層型ガスセンサ素子２１０を備えたガスセンサ２００の軸線ＣＬ方向に沿う断面図、図２は積層型ガスセンサ素子２１０の斜視図、図３は積層型ガスセンサ素子２１０の説明図である。
【００１６】
図１において、ガスセンサ２００は、軸線方向ＣＬに延びる積層型ガスセンサ素子２１０を備えている。ガスセンサ素子２１０は、主体金具２１７の貫通孔２１８内において、セラミックホルダ２１９や滑石２２０やセラミックスリーブ２２１を貫くように配置されている。ガスセンサ素子２１０の後端側の外表面には、複数の電極パッド２２２が設けられている。これらの電極パッド２２２は、外部回路（図示せず）に接続されたリード線２２３における先端側に設けた接続端子２２４と接触して電気的に接続されている。ガスセンサ素子２１０の先端部（図１の下端部（には、特定の被測定ガスの濃度測定のための固体電解質セルを有するガス検出部２１１が設けられている。
【００１７】
図２に示すように、ガスセンサ素子２１０は、板状の検出素子部２４０と、板状のヒータ２５０とが積層された積層体である。ガスセンサ素子２１０の先端側にはガス検出部２１１が設けられており、ガスセンサ素子２１０の後端側の第１主面２３１及び第２主面２３２には、複数の電極パッド２２２が設けられている。
【００１８】
図３（Ａ）は、ガス検出部２１１の軸線ＣＬ方向に沿う部分断面図である。検出素子部２４０は、固体電解質を含む固体電解質体３００と、他のセラミック板状体２４１〜２４４とが積層された構成を有している。複数のセラミック板状体２４１〜２４４のうち、少なくとも一部は、アルミナを主成分（５０質量％を超える）とするアルミナ系セラミック材で形成されていることが好ましい。
アルミナ系セラミック材としては、例えばアルミナ（Ａｌ２Ｏ３）を９７質量％含有すると共に、ジルコニア（ＺｒＯ２）を３質量％含有する組成が挙げられる。ヒータ２５０は、ヒータとして機能する導電層２５１を有している。
【００１９】
固体電解質体３００は、アルミナを主成分とするアルミナ基板３１０と、アルミナ基板３１０に設けられた貫通孔に挿入された固体電解質部３２０とを有している。固体電解質部３２０の両面には、それぞれ第１の電極３３１、第２の電極３３２が設けられている。
又、第１の電極３３１の外周縁には、第１の電極３３１と固体電解質部３２０との間に緩衝層３４１が設けられている。同様に、第２の電極３３２の外周縁にも、第２の電極３３２と固体電解質部３２０との間に緩衝層３４２が設けられている。
【００２０】
又、これら電極３３１、３３２の周囲には、電極３３１、３３２の表面を壁面の一部とする測定室空間ＲＭ１、ＲＭ２がそれぞれ設けられている。例えば、第１の測定室空間ＲＭ１には図示しない拡散律速層を介して被測定ガスが導入され、第２の測定室空間ＲＭ２には図示しない空気通路を介して基準ガスとしての大気が導入される。
固体電解質部３２０と、２つの電極３３１、３３２とで構成される固体電解質セルは、第１の測定室空間ＲＭ１における被測定ガスの濃度に応じた電圧を発生することが可能である。典型的なガス検出部２１１は、２つ以上の固体電解質セルを有しているが、ここでは簡略化して１つの固体電解質セルのみを図示している。
【００２１】
図３（Ｂ）は、アルミナ基板３１０の固体電解質部３２０の上に、緩衝層３４１が設けられた状態を示す平面図であり、電極３３１を省略した図である。又、図３（Ｃ）は、図３（Ｂ）に、さらに電極３３１とリード部３５０を追加した状態を示す。
図３（Ｂ）、（Ｃ）から理解できるように、緩衝層３４１は、電極３３１の外周縁３３１ｐ（図３（Ｃ））に沿った枠状の外周縁領域（外周縁３３１ｐを含む略矩形の枠状領域）に設けられており、その一部が電極３３１と固体電解質部３２０との間に挟まれるように形成されている。
【００２２】
但し、緩衝層３４１は、電極３３１に接続されたリード部３５０と固体電解質部３２０との間の領域Ｓには形成されておらず、平面から見て緩衝層３４１は領域Ｓが切り欠かれた略Ｃ字状の矩形枠状をなしている。
又、緩衝層３４１は、電極３３１の内側と外周縁とを跨ぐようにして、第１の電極３３１と固体電解質部３２０との間に設けられている。
緩衝層３４２についても、領域Ｓには形成されず、電極３３２の内側と外周縁とを跨ぐようにして、電極３３２と固体電解質部３２０との間に設けられているのは同様である。
【００２３】
なお、緩衝層３４１の範囲は図３（Ｂ）よりも広げてもよいが、固体電解質部３２０の表面の少なくとも一部の領域は緩衝層３４１が無く、電極３３１と直接接触する表面領域Ｔとして残される。換言すれば、緩衝層３４１は、内側に開口部を有する枠状の平面形状を有することが好ましい。
固体電解質部３２０の表面の一部（中央を含む内側）が、電極３３１と直接接触する表面領域Ｔとして残されることで、電極３３１と固体電解質部３２０との界面が形成され、電極３３１と固体電解質部３２０との間で酸素イオンが透過する電極反応が生じる。
このような緩衝層３４１の形状、及び以下で説明する緩衝層３４１の組成や特徴は、他の緩衝層３４２についても同様である。
【００２４】
アルミナ基板３１０は、アルミナを主成分とするアルミナ系セラミック材で形成されていることが好ましい。アルミナ基板３１０用のアルミナ系セラミック材としては、例えばアルミナ（Ａｌ２Ｏ３）を９７±２質量％含有すると共に、ジルコニア（ＺｒＯ２）を３±２質量％含有する組成が挙げられる。
【００２５】
固体電解質部３２０は、ジルコニアを主成分とする固体電解質体で形成されていることが好ましい。固体電解質体としては、例えばジルコニア（ＺｒＯ２）を８０±５質量％含有すると共に、アルミナ（Ａｌ２Ｏ３）を２０±５質量％含有する組成が挙げられる。
【００２６】
電極３３１，３３２は、例えば、導電ペースト（白金ペースト）を印刷（例えばスクリーン印刷）し、焼成することで形成できる。
【００２７】
緩衝層３４１は、積層型ガスセンサ素子２１０の焼成時に、固体電解質部３２０と電極３３１との間の熱収縮差によって固体電解質部３２０に大きな応力が発生し、固体電解質部３２０が引き裂かれて内部クラックが発生することを防止又は抑制する機能を有する。
この際、上記した応力は、てこの原理で電極３３１の外周縁の直下の固体電解質部３２０に多く加わる。そこで、電極３３１の内側と外周縁とを跨ぐようにして緩衝層３４１を設けることで、応力が加わる固体電解質部３２０の部位に緩衝層３４１を介在させ、この応力を吸収することができる。
又、応力を効果的に吸収する観点から、領域Ｓを除き、外周縁領域の全周に緩衝層３４１を設けることが好ましいが、領域Ｓ以外にも緩衝層３４１に切り欠きがあってもよい。例えば、電極３３１の４辺のうち、各辺の半分以上の長さにわたって緩衝層３４１が形成されればよい。
同様に、応力を効果的に吸収する観点からは、緩衝層３４１の内側の全周が電極３３１の内側に形成されているものとする。
【００２８】
このような機能を達成するために、緩衝層３４１としては、多孔質材を用いることが好ましい。多孔質の緩衝層３４１を電極３３１と固体電解質部３２０の間に設けるようにすれば、緩衝層３４１が変形し易いので、焼成時における固体電解質部３２０と電極３３１との間の熱収縮差による応力を、緩衝層３４１によって吸収又は緩和できる。
この結果、固体電解質部３２０に過度の応力が発生することを防止でき、固体電解質部３２０に内部クラックが発生することを抑制できる。又、このようなこのような内部クラックに起因して、積層型ガスセンサ素子２１０の耐久性の低下や出力異常などの不具合を抑制できる。
【００２９】
さらに、緩衝層３４１が領域Ｓに形成されないので、領域Ｓの電極３３１の外周に段差となる凸状の緩衝層３４１が介在せず、リード部３５０となる導電ペーストを、電極３３１の内側と外周縁とを跨ぐようにして塗布又は印刷等する際、緩衝層３４１が障害となって導電ペーストが切れる（リード部３５０が断線する）ことを防止できる。
【００３０】
緩衝層３４１としては、例えばアルミナ（Ａｌ２Ｏ３）を８０±５質量％含有すると共に、ジルコニア（ＺｒＯ２）を２０±５質量％含有する組成の多孔質材を用いることができる。このような多孔質材は、例えばアルミナとジルコニアの未焼成混合物を１００質量部として、焼成により消失する可燃性粉末を３０±５質量部混合した混合粉末を含む緩衝材ペーストを作製し、この緩衝材ペーストを未焼成の固体電解質部３２０の所望の領域に印刷し、焼成することで形成できる。可燃性粉末としては、例えばカーボン粉末を使用できる。こうすれば、可燃性粉末の部位が多数の空孔となった多孔質の緩衝層３４１を形成できる。
【００３１】
なお、緩衝層３４１としては、焼成時における固体電解質部３２０と電極３３１との間の熱収縮差による応力を緩和できるものであれば良く、多孔質でない層（緻密な層）を用いてもよい。本発明において「多孔質」とは、断面の顕微鏡写真における空孔の面積割合が２０％以上存在することを意味する。これに対し、断面の顕微鏡写真における空孔の面積割合が２０％未満であることを、「多孔質でない」又は「緻密」という。
緻密な緩衝層３４１としては、例えばアルミナ板状体（アルミナ基板３１０）よりも固体電解質部３２０に組成が近いので、焼成時における固体電解質部３２０と電極３３１との間の熱収縮差による応力を緩和することができる。
なお、アルミナ板状体よりもジルコニア成分が多い緩衝層を多孔質としてもよい。さらに、他の形態として、緩衝層３４１を、電極３３１を形成する際に使用される導電ペーストよりも焼成時の熱収縮率が小さなペーストを用いて印刷により形成してもよい。この場合にも、結果として得られる緩衝層３４１は多孔質でもよく、緻密でもよい。
【００３２】
なお、緩衝層３４１は、多孔質か緻密かに関わらず、アルミナ（Ａｌ２Ｏ３）とジルコニア（ＺｒＯ２）とを含む焼成体であることが好ましい。こうすれば、アルミナ基板３１０や固体電解質部３２０の主たる成分と同じ成分で緩衝層３４１が形成されるので、ガスセンサ素子２１０の使用時に熱サイクルを受けた場合に、緩衝層３４１と、アルミナ基板３１０や固体電解質部３２０との間に発生する熱応力を緩和することができる。
特に、緩衝層３４１の材質として、固体電解質体としての特性を有する部材を用いれば、固体電解質セルの特性をさらに高めることが可能である。固体電解質としての特性を有する部材としては、例えばジルコニアを主成分とし、アルミナを副成分とするセラミック材を用いることができる。
【００３３】
なお、積層型ガスセンサ素子２１０は、例えば次のようにして製造できる。
まず、未焼成のセラミック板状体２４１〜２４４やアルミナ基板３１０を積層し、未焼成の固体電解質部３２０の両面のうち、それぞれ電極３３１，３３２外周縁を内包する枠状の外周縁領域（図３（Ｂ）参照にそれぞれ緩衝層３４１，３４２のペーストをスクリーン印刷等で塗布する。このとき領域Ｓにはこのペーストを塗布しないことはいうまでもない。
次に、未焼成の固体電解質部３２０の両面のうち、それぞれ緩衝層３４１，３４２の内側から緩衝層３４１，３４２の上に跨ぐように電極３３１，３３２の導電ペーストをスクリーン印刷等で塗布する。
次に、領域Ｓを跨ぐようにして、電極３３１，３３２の内側と外周縁との間にリード部３５０の導電ペーストをスクリーン印刷等で塗布した後、全体を焼成して積層型ガスセンサ素子２１０を形成する。
【００３４】
図４は、本発明の第２の実施形態に係るガス検出部２１１ａの一部を示す説明図であり、図４（Ａ）〜（Ｃ）はそれぞれ図３（Ａ）〜（Ｃ）に対応する。
ガス検出部２１１ａは、固体電解質体３００ａの全体が固体電解質部３２０で構成されている点が第１の実施形態に係るガス検出部２１１と異なるが、他の構成は第１の実施形態と同一である。
ガス検出部２１１ａにおいても、緩衝層３４１が電極３３１の外周縁に沿った枠状の外周縁領域に設けられており、電極３３１の内側と外周縁とを跨ぐようにして、第１の電極３３１と固体電解質部３２０との間に挟まれるように形成されている。
又、固体電解質部３２０の表面の少なくとも一部の領域は緩衝層３４１が無く、電極３３１と直接接触する表面領域Ｔ１として残される。さらに、緩衝層３４１は、電極３３１に接続されたリード部３５０と固体電解質部３２０との間の領域Ｓ１には形成されておらず、平面から見て緩衝層３４１は領域Ｓ１が切り欠かれた略Ｃ字状の矩形枠状をなしている。
他の緩衝層３４２も同様である。
【００３５】
従って、第２の実施形態においても、固体電解質部３２０と電極３３１との間の熱収縮差によって固体電解質部３２０に大きな応力が発生し、固体電解質部３２０が引き裂かれて内部クラックが発生することを防止又は抑制することができる。
【００３６】
図５は、本発明の第３の実施形態に係るガス検出部２１１ｂの一部を示す説明図であり、図３（Ａ）に対応する。
ガス検出部２１１ｂは、固体電解質部３２０の下面側に測定室空間が設けられていない点、及び、第２の電極３３２と固体電解質部３２０との間の緩衝層が省略されている点が第１の実施形態に係るガス検出部２１１と異なるが、他の構成は第１の実施形態と同一である。
ガス検出部２１１ｂにおいては、固体電解質部３２０の下面側に測定室空間が無いので、焼成時において固体電解質部３２０と電極３３２との間にはあまり大きな応力が発生しない。従って、固体電解質部３２０と電極３３２との間の緩衝層を省略することが可能である。
なお、２つの電極３３１、３３２のうち、緩衝層３４１を介して固体電解質部３２０に設けられた電極３３１において、緩衝層３４１とは反対側の電極表面がセラミック板状体と離間している場合には、電極３３１の両面がセラミック板状体と接触している場合に比べて電極３３１が大きく収縮し、固体電解質部３２０に発生する応力が顕著になる。そこで、このような場合には、緩衝層３４１を設けることによって特に優位な効果が得られる。
【００３７】
本発明は上記実施形態に限定されず、本発明の思想と範囲に含まれる様々な変形及び均等物に及ぶことはいうまでもない。
例えば、緩衝層のうち、リード部と固体電解質部との間の領域として切り欠かれる部位の位置は、リード部の位置に応じて変わり、上記に限定されない。
又、積層型ガスセンサ素子の構成は上記に限定されず、他の種々の構成を有する積層型ガスセンサ素子に適用できる。
【符号の説明】
【００３８】
２００    ガスセンサ
２１０    積層型ガスセンサ素子
２１１、２１１ａ、２１１ｂ    ガス検出部
２４１〜２４４    セラミック板状体
３１０    アルミナ板状体（アルミナ基板）
３２０    固体電解質部
３３１、３３２    ２つの電極
３３１ｐ    電極の外周縁
３４１，３４２    緩衝層
３５０    リード部
Ｓ，Ｓ１    リード部と固体電解質部との間の領域
ＣＬ      軸線
ＲＭ１、ＲＭ２    内部空間（測定室空間）
【図１】
2018205268.tif 000003
【図２】
2018205268.tif 000004
【図３】
2018205268.tif 000005
【図４】
2018205268.tif 000006
【図５】
2018205268.tif 000007